FR 2583735 A1 19861226 FR 8509372 A 19850620 NOUVELLES DISPERSIONS COLLOIDALES D'UN COMPOSE DE CERIUM IV EN MILIEU AQUEUX ET LEUR PROCEDE D'OBTENTION La présente invention concerne de nouvelles dispersions colloïdales aqueuses d'un composé de cérium IV, sursaturées en ions OH et un de leur procédé d'obtention. Il est connu selon l'Encyclopédie KIRK-OTHMER, Encyclopedia of Chemical Technology (deuxième édition) volume 4, p. 850 que l'on peut préparer un dioxyde cérique hydraté répondant à la formule CeO2, x H20 dans laquelle x est un nombre compris entre 0,5 et 2 et se présentant sous la forme d'un précipité gélatineux par addition d'hydroxyde de sodium ou d'ammonium aux solutions de sels cériques. On a proposé selon le brevet français 2 416 867 un procédé de préparation d'une dispersion aqueuse d'oxyde de cérium qui consiste à former une suspension d'hydroxyde de cérium IV avec de l'eau et un acide lequel est capable de provoquer la désagréga- tion des cristallites, à chauffer la suspension pendant une période et à une température telles que le pH atteint une valeur stable, la quantité d'acide présente dans la suspension étant telle que cette valeur stable du pH est inférieure à 5,4, de façon à produire une suspension traitée, à laquelle on incorpore de l'eau pour produire une dispersion aqueuse d'oxyde de cérium. Il est mentionné dans ce brevet que la préparation de l'hydrate d'oxyde de cérium (IV) peut se réaliser par précipitation à partir d'un sel de cérium: ainsi par exemple, on peut dissoudre du carbonate céreux de grande pureté dans une solution d'acide nitrique ou chlorhydrique pour obtenir une solution neutre de nitrate ou chlorure céreux que l'on oxyde avec NH4OH / H202 pour obtenir l'hydrate d'oxyde de cérium IV. La demanderesse a obtenu de nouvelles dispersions colloi- dales de composé de cérium IV, en milieu aqueux à partir de la solution aqueuse de sel de cérium IV, sans faire intervenir dans le procédé, l'étape de précipitation et de séparation de l'hydroxyde cérique et post-traitement de celui-ci. Un des objets de la présente invention est constitué par de nouvelles dispersions colloïdales aqueuses d'un composé de cérium IV, sursaturées en ions OH-. Sachant que le produit de solubilité de l'hydroxyde -50 cérique est égal à 10 50, on peut définir, en fonction de la concentration, un domaine de pH o l'hydroxyde cérique est stable sous forme d'un précipité solide. Or la demanderesse a trouvé que l'on peut obtenir le cérium IV sous la forme d'une dispersion colloïdale dans une zone de pH o l'on aurait dû s'attendre à obtenir le cérium IV sous la forme d'un précipité d'hydroxyde cérique. Un avantage de l'invention est que les dispersions colloïdales aqueuses d'un composé de cérium IV de l'invention ont un taux de cérium sous forme colloïdale très élevé pouvant atteindre 100 %. Un avantage de l'invention est que lesdites dispersions sont stables à température ambiante et lorsqu'elles sont soumises à une élévation de température pouvant atteindre 100 C. Enfin, un autre avantage est que lesdites dispersions présentent un caractère peu acide (pH inférieur aux environs de 3). On a obtenu les dispersions ayant les caractéristiques prédéfinies selon un procédé qui consiste à faire réagir une solution aqueuse d'un sel de cérium IV avec une base de façon à obtenir un taux de sursaturation supérieur à 3 et inférieur à 4. Avant de définir le taux de sursaturation, on précisera la nature des réactifs intervenant dans le procédé de l'invention. La solution d'un sel de cérium mise en oeuvre selon le procédé de l'invention peut être une solution aqueuse de nitrate cérique ou une solution aqueuse de nitrate céri-ammoniacal. Ladite solution peut contenir sans inconvénient du cérium à l'état céreux mais il est souhaitable qu'elle contienne au moins 85 Z de cérium IV. Le sel de cérium est choisi de telle sorte qu'il ne contienne pas d'impuretés qui puissent se retrouver, dans le produit final. Notamment, il est préférable que le sel soit exempt d'anions covalents à caractère coagulant tels que sulfates, etc.. Cependant, on peut en tolérer de faibles quantités. Par exemple, lesdits anions peuvent représenter jusqu'à 5 % en poids du sel de cérium exprimé en CeO2. La concentration de la solution du sel de cérium n'est pas un facteur critique, selon l'invention. Lorsqu'elle est exprimée en cérium IV, elle peut varier entre 0,1 et 3 moles par litre. Une concentration comprise entre 0,1 et 1,5 moles par litre est préférée. La solution aqueuse du sel de cérium IV présente généra- lement une certaine acidité initiale et peut avoir une normalité variant entre 0,1 N et 4 N. La concentration en ions H n'est pas critique. Il est souhaitable qu'elle se situe entre 0,1N et 1 N. La solution de nitrate cérique obtenue selon le procédé d'oxydation électrolytique d'une solution de nitrate céreux et qui est décrite dans la demande de brevet frangaise n0 84 13641 cons- titue une matière première de choix. La solution basique mise en oeuvre selon le procédé de l'invention peut être notamment une solution aqueuse d'ammoniaque, de soude ou de potasse. On peut également faire appel à l'ammoniac gazeux. Selon l'invention, on met en oeuvre de préférence une solution d'ammoniaque. La normalité de la solution basique mise en oeuvre n'est pas un facteur critique selon l'invention. Elle peut varier dans de larges limites, par exemple, entre 0,1 et 11 N mais il est préfé- rable, pour obtenir des solutions concentrées en cérium IV, de faire appel d'abord à une solution dont la concentration varie entre 5 et 11 N puis à une solution plus diluée par exemple de 0,1 à 5 N. La proportion entre la solution basique et la solution de sel de cérium IV doit être telle que le taux de sursaturation soit supérieur à 3 et inférieur à 4. On définit le taux de sursaturation r par l'équation suivante: n3 - n2 r = nl dans laquelle: - nl représente le nombre de moles de Ce IV présentes dans la dispersion colloïdale finale - n2 représente le nombre de moles OH nécessaires pour neutra- liser l'acidité apportée par la solution aqueuse du sel de cérium IV - n3 représente le nombre total de moles OH apportées par l'addition de la base. Le taux de sursaturation reflète l'état colloïdal du cérium IV - avec r = 4, le cérium IV précipite sous forme gélatineuse - avec r = O, le cérium IV est sous forme ionique - avec O précités était liée à deux paramètres à savoir le taux de sursatu- ration et la concentration finale en cérium IV de ladite dispersion. On choisit selon l'invention un taux de sursaturation supérieur à 3 et inférieur ou égal à 3,8 pour une concentration finale en cérium IV de la dispersion colloïdale obtenue variant entre 0,1 M (soit 17 g/l de CeO2) et 2 M (soit 344 g/l de CeO2). D'une manière préférentielle, le taux de sursaturation est supérieur ou égal à 3,4 et inférieur ou égal à 3,8 pour une concen- tration finale en cérium IV de ladite dispersion variant entre 0,5 M (soit 86 g/l de CeO2) et 1,2 M (soit 206 g/l). D'une manière pratique, pour obtenir un taux de sursatu- ration désiré r choisi dans l'intervalle précité pour une concentra- tion donnée en Ce IV dans la dispersion colloïdale finale, on ajuste la concentration de la solution basique de telle sorte qu'elle satisfasse à l'équation suivante: [OH] = (n1. r + n2) [Ce IV]f [Ce IV]i n1 ([Ce IV]i [Ce IV]f) - [OH-] représente la concentration en moles/litre de la solution basique - [Ce IV]f représente la concentration en Ce IV en moles/litre de la dispersion colloïdale finale - [Ce IV]i représente la concentration en Ce IV en moles/litre de la solution aqueuse du sel de cérium IV - n1 et n2 sont déterminés par dosage classique de la solution aqueuse du sel de cérium IV: n1 par titrage potentiomètrique à l'aide d'une solution d'un sel ferreux n2 par titrage acido-basique après complexation du cérium à l'aide d'ions oxalate. On peut faire correspondre à un taux de sursaturation donné, une quantité de base introduite, exprimée en pourcentage en moles de la quantité de base théorique nécessaire à la neutrali- sation complète du cérium IV présent dans le milieu réactionnel, pour obtenir Ce(OH)4. A un taux de sursaturation supérieur à 3 et inférieur à 4, correspond une quantité molaire de base introduite supérieure à % et inférieure à 100 % de la quantité théorique. A titre d'exemples, on mentionne qu'à des taux de sursatu- ration de 3,5 et 3,8 correspondent respectivement des quantités molaires de base introduites représentant 87,5 et 95 % des quantités théoriques. Un mode de réalisation préférentielle de l'invention consiste à obtenir un taux de sursaturation par contr8le du pH du milieu réactionnel. L'obtention d'un taux de sursaturation inférieur à 4 correspond à un pH final de la dispersion colloidale du composé de cérium IV inférieur ou égal à 3,0. Le pH varie entre 0,3 et 3,0 pour un taux de sursaturation supérieur à 3 et inférieur à 4. Sans limiter la portée de l'invention, on précisera à titre d'exemples, que dans le cas d'une solution de nitrate cérique ayant une concentration telle que la concentration finale du Ce IV dans la dispersion colloidale obtenue soit de 0,7 M, on obtient respectivement les taux de sursaturation suivants correspondants aux domaines de pH définis ci- après: 0,2 à 25 C). On peut réaliser le mélange des réactifs précités selon plusieurs variantes. Par exemple, on peut faire le mélange simul- tané, sous agitation, de la solution aqueuse du sel de -cérium IV et de la solution basique ou bien additionner, en continu ou en une seule fois, la base dans la solution aqueuse du sel de cérium IV et inversement. D'une manière préférentielle, on additionne une solution basique concentrée jusqu'à obtention d'un taux de sursaturation de 3,3 correspondant à un pH de 0,6 puis avec la solution basique plus diluée, on atteint le pH final désiré. La durée du mélange n'est pas critique et dépend des capacités de l'appareillage. Elle peut varier entre 0,1 seconde et heures. Quel que soit l'ordre d'introduction des réactifs, on obtient une dispersion colloïdale d'un composé de cérium IV en milieu aqueux que l'on dénommera par la suite sous le nom de "sol.". Conformément à la présente invention, le composé de cérium IV se trouve sous la forme d'une dispersion colloïdale dans l'eau ce qui signifie que ledit composé a des particules de dimen- sions colloïdales mais ceci n'exclut pas la présence de Ce IV sous forme ionique. Il est à noter que le pourcentage de Ce IV sous forme colloïdale peut être plus ou moins corrélé avec le taux de sursaturation. La quasi totalité du cérium IV est sous forme colloïdale lorsque r est compris entre 3,4 et 3,8. La composition chimique des colloldes est déterminée sur le résidu obtenu après ultracentrifugation de la dispersion par dosage du cérium IV selon la méthode précitée et par dosage des ions nitrate par dosage acidobasique des ions NH4 + obtenus après réduction des ions nitrate. Elle correspond à la formule chimique suivante (I): Ce (OH)x (NO3)4-x (I) dans laquelle x varie entre 0,3 et 0,7. On peut toutefois observer la présence d'ions ammonium adsorbés sur les particules colloïdales. L'analyse par diffraction X du résidu solide montre que c'est un produit mal cristallisé qui présente une phase cristalline CeO type fluorine c'est-à-dire cubique face centrée ayant un paramètre de maille d'environ 5,42 A et un taux de cristallisation variant de 15 à 40 %. Le sol aqueux obtenu selon l'invention peut présenter une forte concentration en composé de cérium IV puisqu'il peut contenir jusqu'à environ 30 Z en poids de CeO2. Le sol aqueux peut présenter une force ionique importante du fait de la présence d'une forte concentration du sel de la base qui se situe entre 0,3 et 8,0 moles/litre. La densité des colloides est mesurée sur la dispersion colloïdale par détermination de la masse moléculaire à l'aide de la méthode de diffusion classique de la lumière et par corrélation avec le diamètre hydrodynamique défini selon la méthode de diffusion quasi-élastique de la lumière. La densité des colloPdes est toujours inférieure à celle de CeO2 (d = 7,2) . Elle varie entre 3,5 et 6,0 et augmente au fur et à mesure que le taux de sursaturation croit. La taille des colloldes est définie par la mesure du diamètre hydrodynamique de colloides déterminé par diffusion quasi-élastique de la lumière selon la méthode décrite par Michael L. McConnell dans "Analytical Chemistry, Vol. 53, n 8, 1007 A (1981)". Elle dépend de la concentration en cérium IV et du taux de sursaturation. Pour une concentration en cérium IV comprise entre 0,1 M et 2 M et un taux de sursaturation variant de 3 à 3,8, le diamètre hydrodyna- mique des colloides est compris entre 50 et 400 A. On remarquera que les sols obtenus selon le procédé de l'invention sont parfaitement stables dans les conditions habi- tuelles de stockage ce qui est nettement mis en évidence dans les exemples. Un autre objet de la présente invention réside également dans des dispersions colloidales aqueuses mixtes d'un composé de cérium IV et d'un autre cation métallique. Mn+: n symbolise le degré d'oxydation du métal et est généralement égal à + 3 ou + 4. A titre de cation métallique que l'on désignera de manière générique, par cation de métal M, on peut faire appel à un cation d'un métal qui peut être choisi dans le groupe lb, 2b, 3b, 4b, 5b, 6b, 7b, le groupe 8 et le groupe 3a et 4a de la classifi- cation périodique telle que définie dans "Handbook of Chemistry and Physics B-4 (57è édition)". D'une manière préférentielle, on choisit un cation métallique à caractère acide. Par cation métallique à caractère acide, on entend un cation dont l'hydroxyde métallique précipite à des faibles valeurs de pH, de préférence à un pH inférieur à 4. A titre de cations acides utilisés préférentiellement on peut citer ceux des métaux fer, titane, zirconium et étain. On peut remplacer de 0,1 à 50 % des moles de cérium IV par le cation métallique tel que défini précédemment. Le procédé d'obtention de ces dispersions colloidales aqueuses mixtes d'un composé de cérium IV et d'un cation Mn+ est similaire à celui qui permet d'obtenir une dispersion colloidale d'un composé de cérium IV seul. Selon l'invention, on fait réagir une solution aqueuse d'un sel de cérium IV et d'un sel de métal M avec une base de façon à obtenir un taux de sursaturation exprimé par rapport au cérium IV supérieur à 3 et inférieur à 5,5 La quantité de base ajoutée, exprimée en pourcentage en moles de la quantité de base théorique nécessaire à la neutralisa- tion complète du cérium IV et du cation M+ présents dans le milieu réactionnel, pour obtenir Ce(OH)4 et M(OH)n peut varier entre 60 et 95 %. D'une manière pratique, l'obtention dudit taux de sursa- turation correspond à un pH final de la dispersion colloïdale mixte inférieur ou égal à 3,0. Les caractéristiques des réactifs et les conditions de leur mise en oeuvre correspondent à ce qui a été décrit précédem- ment. On met en oeuvre le métal M de préférence sous la même forme sous laquelle se trouve le sel de cérium. On les choisit de préférence sous forme nitrate. On peut utiliser le sel du métal M sous forme anhydre oi hydratée. On peut le mettre en oeuvre sous forme solide ou sous forme de solution aqueuse dont la concentration peut varier entre 0,01 mole/litre et jusqu'à la solubilité maximale du sel utilisé de métal M. Un mode de réalisation pratique de l'invention consiste à introduire le sel du métal M sous forme solide dans la solution du sel de cérium IV puis à ajouter la base. On peut également mettre le sel du métal M sous forme de solution aqueuse, ensuite mélanger ladite solution avec la solution aqueuse du sel de cérium IV et enfin procéder à l'addition de la base. On obtient une dispersion colloïdale d'un composé de cérium IV et d'un cation de métal M en milieu aqueux qui peut présenter une forte concentration en composés de cérium IV et de métal M puisqu'elle peut contenir jusqu'à 30 % en poids de CeO2 et de M 20n 2 n Le diamètre hydrodynamique de ses colloPdes déterminé selon la méthode précitée, peut varier entre 50 et 2000 A. Pour permettre de mieux illustrer la mise en oeuvre de l'invention, on donne ci-après différents exemples, bien entendu non limitatifs. Dans le premier exemple, on illustre la préparation d'une dispersion colloïdale par sursaturation en ions OH d'une solution de nitrate cérique. EXEMPLE 1 - Dans un ballon tricol de 6 litres muni d'un thermomètre, d'un dispositif d'agitation, d'un système d'introduction de réactif (pompe doseuse), on introduit à température ambiante, 2000 cm3 d'une solution de nitrate cérique contenant 1,2 moles/litre de cérium IV, 0,04 mole/litre de cérium III et ayant une acidité libre de 0,5 N. Dans ladite solution maintenue sous agitation, on addi- tionne à température ambiante, progressivement, pendant 13,7 heures, une première solution d'ammoniaque concentrée 6,6 N à raison de cm3/heure. On poursuit l'addition d'ions OH- à l'aide d'une solution d'ammoniaque 2, 4 N qui est ajoutée pendant 5 heures à raison de 100 cm3/heure. On obtient une dispersion colloïdale aqueuse d'un composé de cérium IV à une concentration exprimée en CeO2 égale à 107 g/l et un pH égal à 2,67. Le pourcentage de cérium sous forme colloïdale est déterminé en dosant le cérium total dans la solution surnageante obtenue après ultracentrifugation (45 000 tours/mn - 1 heure) par titrage potentiomètrique à l'aide d'une solution titrée de fer II. Le dosage de la solution surnageante en cérium montre une très faible concentration en cérium total de l'ordre de 0,02 mole ce qui permet de déterminer un pourcentage de cérium s.ous forme colloïdale dans la dispersion sursaturée voisin de 100 %. On caractérise la taille des colloides par diffusion quasi-élastique de la lumière selon la méthode décrite par Michael L. McConnell dans Analytical Chemistry, Vol. 53 n 8 1007 A (1981). Le diamètre hydrodynamique des colloides est de l'ordre de 147 A. Dans l'exemple qui suit, on prépare une dispersion colloïdale mixte par sursaturation d'une solution aqueuse de nitrate cérique et de nitrate ferrique. EXEMPLE 2 - Dans le même type d'appareillage tel que décrit à l'exemple 1, on y introduit à température ambiante, 1744 cm3 d'une solution de nitrate cérique contenant 1,2 moles/litre de cérium IV, 0,04 mole/litre de cérium III et ayant une acidité libre de 0,5 N et 86,15 g de nitrate ferrique Fe(N03)3, 9H20 à 98 % de pureté. Dans ledit mélange maintenu sous agitation, on additionne à température ambiante 1256 cm3 d'une solution d'ammoniaque con- centrée 6,19 N à raison de 100 cm3/heure, puis 100 cm3 d'une solution d'ammoniaque 2,48 N. On obtient une dispersion colloïdale aqueuse présentant une concentration en CeO de l'ordre de 116,13 g/l et un pH de 1,5. L'examen d'une partie aliquote (290 cm3) par diffusion quasi-élastique de la lumière montre la présence de deux populations de colloides ayant respectivement un diamètre hydrodynamique de 76 A et de 199 A. En poursuivant l'addition de la solution d'ammoniaque 2,48 N pendant 66 minutes, on obtient une dispersion aqueuse colloïdale présentant une concentration en CeO2 de 111,7 g/l et un pH égal à 2. On caractérise sur un prélèvement de 240 cm3 deux popula- tions de colloldes par leur diamètre hydrodynamique respectif de 167 A et de 977 A. En continuant l'addition de la solution d'ammoniaque pendant 18 minutes à raison de 100 cm3/heure, on obtient une dispersion à pH = 2,56 et présentant deux populations de colloldes avec des diamètres hydrodynamiques de 229 A et 1270 A. La quantité de base ainsi ajoutée dans le milieu réaction- nel représente 84 % en moles de la quantité théorique nécessaire à la neutralisation complète du cérium et du fer présents dans le (OH - 4+ milieu réactionnel (OH-/Fe = 3 et OH-/Ce = 4). On détermine ensuite la composition chimique des espèces présentes sous forme colloïdale dans le sol aqueux qui est déter- minée par analyse fluorescence X sur le résidu solide obtenu par ultracentrifugation (45 000 tours/mn., 1 heure) après séchage et calcination à 1 000 C durant 2 heures. Le rapport molaire Fe/Ce, déterminé comparativement à des étalons de composition Fe/Ce définie, montre une valeur de l'ordre de 0,1. Les exemples qui suivent illustrent l'obtention d'une dispersion colloïdale mixte par sursaturation en ions OH d'une solution mixte de nitrate cérique et de nitrate de zirconyle. EXEMPLE 3 - On additionne 55,85 g de nitrate de zirconyle ZrO(N03)2, 2H20 dans 1744 cm3 d'une solution de nitrate cérique contenant 1,2 moles/litre de cérium IV, 0,04 mole/litre de cérium III et ayant une acidité libre de 0,5 N. Dans le mélange maintenu sous agitation, on ajoute à température ambiante 1256 cm3 d'une solution d'ammoniaque 6,19 N à raison de 100 cm3/heure puis 165 cm3 d'une solution d'ammoniaque 2,48 N au même débit. On obtient une dispersion colloïdale aqueuse présentant une concentration en CeO2 de l'ordre de 113,7 gll et un pH d'environ 1,57. L'examen d'une partie aliquote (250 cm3) par diffusion quasi-élastique de la lumière permet de déterminer un diamètre hydrodynamique des colloPdes de l'ordre de 121 A. On poursuit l'addition de la solution d'ammoniaque 2,48 N par ajout de 40 cm3. La quantité de base ainsi additionnée dans le milieu réactionnel représente 80 % en moles de la quantité théorique nécessaire à la neutralisation complète du cérium et du zirconium - 4+ - 4+ présents dans le milieu réactionnel (OH /Zr = 4 et OH /Ce = 4). On obtient une dispersion colloïdale aqueuse présentant une concentration en CeO2 de l'ordre de 112 g/l et un pH de 2,58. Le diamètre hydrodynamique des colloides mesuré par diffusion de la lumière est de 490 A. La composition chimique des espèces présentes sous forme colloïdale dans le sol aqueux est déterminée comme précédemment. Le rapport molaire Zr/Ce déterminé est de l'ordre de 0,1. EXEMPLE 4 - On additionne 320,7 g de nitrate de zirconyle ZrO(N03)2, 2H20 dans 1000 cm3 d'une solution de nitrate cérique. contenant 1,2 moles/litre de cérium IV, 0,04 mole/litre de cérium III et ayant une acidité libre de 0,5 N: le rapport molaire Zr4+/Ce4+ est de 1. Dans le mélange maintenu sous agitation, on ajoute à température ambiante, 650 cm3 d'une solution d'ammoniaque 6,9 N à raison de 100 cm3/heure puis 1016 cm3 d'une solution d'ammoniaque 2,425 N au même débit. La quantité de base ainsi ajoutée dans le milieu réaction- nel représente 67 % en moles de la quantité théorique nécessaire à la neutralisation complète du cérium et du zirconium présents dans - 4+ - 4+ le milieu réactionnel (OH /Zr = 4 et OH /Ce = 4). On obtient une dispersion colloïdale aqueuse présentant une concentration en CeO2 de l'ordre de 77,4 g/l et un pH d'environ 2. L'examen d'une partie aliquote (250 cm3) par diffusion quasi-élastique de la lumière permet de déterminer un diamètre hydrodynamique des colloides de l'ordre de 350 A. Le rapport molaire Zr/Ce déterminé est de l'ordre de 0,65. EXEMPLE 5 - Or. édc1(tionne 139,6 g de nitrate de zirconyle ZrC(N03)2, 2H20 dars 1744 cm3 d'une solution de nitrate cérique contenant 1,2 moles/litre de cérium IV, 0,05 mole/litre de cérium III et ayant une acidité libre de 0,5 N: le rapport molaire 7r 4+/Ce est de 0,25. Dans le ménerge maintenu sous agitation, on ajoute à température ambiante, 1256 cm3 d'une solution d'ammoniaque 6,19 N à raisonr de 100 cm3/heure puis 696 cm3 d'une solution d'ammoniaque 2,4 N au même débit. La quantité de base ainsi ajoutée dans le milieu réaction- ne' représente 82 % de la quantité théorique nécessaire à la neutralisation complète du cérium et du zirconium présents dans le milieu réactionnel (OH/Zr4 = 4 et OH /Ce = 4). On obtient une dispersion colloidale aqueuse présentant une concentration en CeO, de l'ordre de 97 g/1 et un pH d'environ 2,6. Le dosage de la solution surnageante en cérium montre une très faible concentration en cérium total de l'ordre de 3,5 g/l ce qui permet de déterminer un pourcentage de cérium sous forme colloidale dans la dispersion sursaturée voisin de 96 %. La composition chimique des espèces présentes sous forme colloïdale dans le sol aqueux est déterminée comme précédemment. Le rapport molaire Zr/Ce déterminé est de l'ordre de 0,13. R E V E N D I C A T IONS 1 - Nouvelles dispersions colloïdales aqueuses d'un composé de cérium IV sursaturées en ions OH-. 2 - Nouvelles dispersions colloidales selon la revendication 1 caractérisées par le fait qu'elles présentent un taux de cérium sous forme colloidale très élevé pouvant atteindre 100 %. 3 - Nouvelles dispersions colloidales selon l'une des revendi- cations 1 et 2 caractérisées par le fait que la composition chimique des colloides est telle qu'elle correspond à la formule chimique (I) Ce (OH) (NO3)4_x dans laquelle x varie entre 0,3 et 0,7. 4 - Nouvelles dispersions colloidales selon l'une des revendications 1 à 3 caractérisées par le fait qu'elles peuvent présenter une forte concentration en CeO2 pouvant aller jusqu'à % en poids. - Nouvelles dispersions colloidales selon l'une des revendi- cations 1 à 4 caractérisées par le fait qu'elles peuvent présenter une force ionique importante du fait qu'elles peuvent contenir de 0,3 à 8 moles/litre du sel de la base. 6 - Nouvelles dispersions colloidales selon l'une des revendi- cations 1 à 5 caractérisées par le fait que les colloides présentent une densité variant de 3,5 à 6,0. 7 - Nouvelles dispersions colloïdales selon l'une des revendications 1 à 6 caractérisées par le fait que le diamètre hydrodynamique des colloides est compris entre 50 et 400 A. 8 - Nouvelles dispersions colloidales selon l'une des revendications 1 à 7 caractérisées par le fait qu'elles sont stables à température ambiante et lorsqu'elles sont soumises à une élévation de température. 9 - Procédé de préparation de dispersions colloïdales aqueuses d'un composé de cérium IV sursaturées en ions OH décrites dans l'une des revendications 1 à 8 caractérisé par le fait qu'il consiste à faire réagir une solution aqueuse d'un sel de cérium IV avec une base de façon à obtenir un taux de sursaturation supérieur à 3 et inférieur à 4. - Procédé selon la revendication 8 caractérisé par le fait que la solution de sel de cérium IV est une solution aqueuse de nitrate cérique ou une solution aqueuse de nitrate céri-ammoniacal. 11 - Procédé selon l'une des revendications 9 et 10 caractérisé par le fait que la concentration en sel de cérium IV exprimée en cérium IV variL entre 0,1 et 3 moles/litre. 12 - Procédé selon la revendication 11 caractérisé par le fait que la concentration en sel de cérium IV exprimée en cérium IV est comprise entre 0,1 et 1,5 moles/litre. 13 - Procédé selon l'une des revendications 9 à 12 caractérisé par le fait que la solution basique est une solution aqueuse d'ammoniaque, de soude ou de potasse ou de l'ammoniac gazeux. 14 - Procédé selon la revendication 13 caractérisé par le fait que la normalité de la solution basique est comprise entre 5 à 11 N. - Procédé selon la revendication 13 caractérisé par le fait que la normalité de la solution basique est comprise.entre 0,1 et N. 16 - Procédé selon l'une des revendications 9 à 15 caractérisé par le fait que le taux de sursaturation est supérieur ou égal à 3 et inférieur ou égal à 3,8. 17 - Procédé selon la revendication 9 caractérisé par le fait que le pH final de la dispersion colloïdale du composé de cérium IV est inférieur à ou égal à 3,0. 18 - Procédé selon la revendication 9 caractérisé par le fait que le pH final de la dispersion colloïdale du composé de cérium IV varie entre 0,3 et 3,0. 19 - Procédé selon la revendication 9 caractérisé par le fait que la température de réaction entre la solution aqueuse du sel de cérium IV et la base se situe entre 0 C et 60 C. - Procédé selon la revendication 19 caractérisé par le fait que la température de réaction choisie est la température ambiante. 21 - Procédé selon l'une des revendications 9 à 20 caractérisé par le fait que l'on mélange simultanément la solution aqueuse du sel de cérium IV et la solution basique ou que l'on additionne la base dans la solution de cérium IV et inversement. 22 - Procédé selon la revendication 21 caractérisé par le fait que l'on ajoute une solution basique concentrée puis une solution basique diluée. 23 - Dispersions colloïdales aqueuses mixtes d'un composé de cérium IV et d'un cation d'un métal M sursaturées en ions OH; ledit cation M étant choisi dans le groupe lb, 2b, 3b, 4b, 5b, 6b, 7b, le groupe 8 ou le groupe 3a et 4a. 24 - Dispersions colloïdales aqueuses mixtes selon la revendi- cation 23 caractérisées par le fait que le cation de métal M est un cation métallique à caractère acide. - Dispersions colloïdales aqueuses mixtes selon l'une des revendications 23 et 24 caractérisées par le fait que le métal M est le fer, le zirconium. 26 - Dispersions colloïdales aqueuses mixtes selon l'une des revendications 23 à 25 caractérisées par le fait que le cation de métal M remplace de 0,1 à 50 % des moles de cérium IV. 27 - Procédé d'obtention de dispersions colloïdales aqueuses mixtes d'un composé de cérium IV et d'un cation Mndécrites dans l'une des revendications 23 à 26 caractérisé par le fait que l'on fait réagir une solution aqueuse d'un sel de cérium IV et d'un sel de métal M avec une base de façon à obtenir un taux de sursaturation supérieur à 3 et inférieur à 5,5. 28 - Procédé selon la revendication 27 caractérisé par le fait que la quantité de base introduite représente de 60 à 95 % en moles de la quantité de base théorique nécessaire à la neutralisation complète du cérium IV et du cation Mn présents dans le milieu réactionnel. 29 Procédé selon la revendication 27 caractérisé par le fait que l'on introduit le sel de métal M sous forme solide dans la solution du sel de cérium IV puis que l'on ajoute la base. - Procédé selon la revendication 27 caractérisé par le fait que l'on met le sel de métal M sous forme de solution aqueuse ayant une concentration variant entre 0,01 mole/litre jusqu'à sa solubilité maximale et que l'on mélange ladite solution avec la solution aqueuse du sel de cérium IV puis que l'on procède à l'addition de la base.